(57)【要約】【課題】構造体を製造する際のリードタイムを短縮すると共に、製造コストを低減できる構造体の製造方法、及び構造体を提供する。【解決手段】構造体の製造方法は、アークを用いて溶加材Ｍを溶融及び凝固させた溶着ビード４３を、ベース４１上に積層し、構造体の外殻を積層造形する外殻造形工程と、外殻の内側空間に鋳湯２５を流し込み、外殻の内側に鋳物部を形成する鋳造工程と、を有する。【選択図】図１
2018176269.tif 000002
【特許請求の範囲】
【請求項１】
構造体の製造方法であって、
アークを用いて溶加材を溶融及び凝固させた溶着ビードを、ベース上に積層し、前記構造体の外殻を積層造形する外殻造形工程と、
前記外殻の内側空間に鋳湯を流し込み、前記外殻の内側に鋳物部を形成する鋳造工程と、
を有する構造体の製造方法。
【請求項２】
前記構造体は、前記外殻の内側に形成された内殻を備え、
前記ベース上に、前記内殻の形状に沿って前記溶着ビードを積層して、前記内殻を積層造形する内殻造形工程を有し、
前記鋳造工程は、前記外殻と前記内殻との間の前記内側空間に前記鋳湯を流し込む請求項１に記載の構造体の製造方法。
【請求項３】
前記外殻と前記内殻とは、前記溶着ビードを前記ベース上でそれぞれ閉じられた線状にして形成される請求項２に記載の構造体の製造方法。
【請求項４】
前記外殻と前記内殻との間に配置され前記内側空間を複数の空間に分割する仕切壁を、前記溶着ビードを積層して造形する仕切壁造形工程を有する請求項２又は請求項３に記載の構造体の製造方法。
【請求項５】
前記仕切壁は、前記鋳湯を連通させる連通孔を有する請求項４に記載の構造体の製造方法。
【請求項６】
前記連通孔を、前記溶着ビードの形成途中で空隙を設けて形成する請求項５に記載の構造体の製造方法。
【請求項７】
前記外殻、前記内殻、前記仕切壁の少なくともいずれかに、前記溶着ビードの積層方向に交差する方向へ突出する突起部を形成する請求項４〜請求項６のいずれか一項に記載の構造体の製造方法。
【請求項８】
前記鋳造工程の後に前記ベースを切断するベース除去工程を有する請求項１〜請求項７のいずれか一項に記載の構造体の製造方法。
【請求項９】
溶加材の溶融凝固体である溶着ビードが積層された外殻と、
前記外殻の内側に形成された鋳物部と、
を備える構造体。
【請求項１０】
前記外殻の内側に、前記溶着ビードが積層された内殻を更に備え、
前記鋳物部が、前記外殻と前記内殻との間に形成された請求項９に記載の構造体。
【請求項１１】
前記外殻と前記内殻との間に配置され、前記外殻と前記内殻とを連結する仕切壁を備える請求項１０に記載の構造体。
【請求項１２】
前記外殻、前記内殻、前記仕切壁のいずれかの部位に、前記溶着ビードの積層方向に交差する方向へ突出する突起部を有する請求項１１に記載の構造体。
【請求項１３】
前記外殻と前記内殻は、前記溶着ビードによる閉じられた線状の層が積層されてなる請求項１０〜請求項１２のいずれか一項に記載の構造体。
【発明の詳細な説明】
【技術分野】
【０００１】
本発明は、構造体の製造方法、及び構造体に関する。
【背景技術】
【０００２】
機械部品の一製造方法である鋳造では、まず、製品の模型となる木型（金属、樹脂の場合もある）を製作し、その木型を基に砂型を造り、この砂型に溶融鋳鉄を流し込むことで、砂型のキャビティ内に鋳物品を形成する。しかし、このような鋳造においては、木型や砂型の製作に多くの工数を要し、完成品を得るまでのリードタイムが長くなる。更に、少量生産の場合には、木型や砂型のコストが製品に付加されて製造コストが嵩む要因となっていた。
【０００３】
一方、新規な生産手段として３Ｄプリンタを用いた造形のニーズが高まっており、金属材料を用いた造形の実用化に向けて研究開発が進められている。金属材料を造形する３Ｄプリンタは、レーザや電子ビーム、さらにはアーク等の熱源を用いて、金属粉体や金属ワイヤを溶融させ、溶融金属を積層させることで造形物を作製する。
【０００４】
このような溶融金属を積層して造形物を造形する技術として、溶着ビードを用いて金型を製造するものが知られている（例えば、特許文献１参照）。特許文献１には、金型の形状を表現する形状データを生成する工程と、生成された形状データに基づいて、金型を等高線に沿った積層体に分割する工程と、得られた積層体の形状データに基づいて、溶加材を供給する溶接トーチの移動経路を作成する工程と、を備える金型の製造方法が記載されている。
【０００５】
特許文献２には、金属積層造形法を用いて中空部を有する金属成形体を製造し、この金属成形体を鋳包んで中空部が外部と連通した鋳造品を製造する製造方法が記載されている。
【先行技術文献】
【特許文献】
【０００６】
【特許文献１】特許第３７８４５３９号公報
【特許文献２】特開２０１４−１１３６１０号公報
【発明の概要】
【発明が解決しようとする課題】
【０００７】
しかしながら、特許文献１の技術は、機械部品を大量に生産するための金型の製造方法に関するものであり、機械部品の製造、特に、少量生産される機械部品の製造方法については記載されていない。特許文献２の技術によると、金属積層造形法によって形成された金属成形体を鋳包んで、中空部を有する鋳物品を製造するため、金属成形体を鋳包むための砂型や砂型を製作するための木型が不可欠であり、リードタイムが長くなる。また、少量生産時には、木型や砂型のコストについての課題が残る。
【０００８】
更に、図１１Ａに示すような突起部８１を有する部品８３を鋳造する場合、突起部８１等の形状変化が激しい箇所には、鋳造欠陥（引け巣、ガス）を発生させないように、押し湯を設ける必要がある。また、この状態では突起部８１が鋳型と干渉し、鋳型から模型（例えば木型）が抜けなくなるため、部品８３の形状を工夫する必要がある。例えば、図１１Ｂに示すように、突起部８１Ａにおける模型を抜く方向Ｖの前方側を、部品８３に連続して接続されるように形成する。つまり、突起部８１Ａを、模型の抜き方向Ｖに沿った楔形に形成することで抜き取り可能にする。しかし、その場合には、鋳造後に余剰となる領域８５を切削加工等の追加の工程で除去する必要がある。
このように、突起部８１を有する部品８３の場合、鋳造時に押し湯を設置する時間やコストが増加し、また、そのままの部品形状では鋳造ができない場合には、追加の工程が必要となってしまう。
【０００９】
本発明は、上述した事情に鑑みてなされたものであり、その目的は、構造体を製造する際のリードタイムを短縮すると共に、製造コストを低減できる構造体の製造方法、及び構造体を提供することにある。
【課題を解決するための手段】
【００１０】
本発明は下記構成からなる。
（１）  構造体の製造方法であって、
アークを用いて溶加材を溶融及び凝固させた溶着ビードを、ベース上に積層し、前記構造体の外殻を積層造形する外殻造形工程と、
前記外殻の内側空間に鋳湯を流し込み、前記外殻の内側に鋳物部を形成する鋳造工程と、
を有する構造体の製造方法。
（２）  溶加材の溶融凝固体である溶着ビードが積層された外殻と、
前記外殻の内側に形成された鋳物部と、
を備える構造体。
【発明の効果】
【００１１】
本発明によれば、構造体を製造する際のリードタイムを短縮すると共に、製造コストを低減できる。
【図面の簡単な説明】
【００１２】
【図１】本発明の構造体の製造システムを模式的に示す概略構成図である。
【図２】積層造形体の形状データに基づく形状モデルを示す説明図である。
【図３Ａ】構造体を積層造形する手順を段階的に示す工程説明図である。
【図３Ｂ】構造体を積層造形する手順を段階的に示す工程説明図である。
【図３Ｃ】構造体を積層造形する手順を段階的に示す工程説明図である。
【図３Ｄ】構造体を積層造形する手順を段階的に示す工程説明図である。
【図４】第１構成例の構造体の斜視図である。
【図５】ベースプレート上に第１層目の移動軌跡に沿ってトーチを移動させ、第１層目の溶着ビードを形成した状態を示す工程説明図である。
【図６】積層造形法により作成された外殻、内殻、及び仕切壁を有する積層造形体の斜視図である。
【図７】図６に示す積層造形体の仕切壁のみを示す部分斜視図である。
【図８】仕切壁の連通孔に鋳湯が流れ込んで仕切壁の表裏両面で一体化された鋳物部を示す拡大断面図である。
【図９】第３構成例の構造体の斜視図である。
【図１０】第４構成例の構造体の一部を示す斜視図である。
【図１１Ａ】突起部を有する従来の部品を示す模式的な説明図である。
【図１１Ｂ】突起部を鋳型から抜けるようにした従来の部品の模式的な説明図である。
【発明を実施するための形態】
【００１３】
以下、本発明の実施形態について、図面を参照して詳細に説明する。本発明の構造体は、構造体の外側壁となる外殻を後述する積層造形により形成し、形成した外殻の内側に画成される内側空間に鋳湯を流し込み、外殻の内側に鋳物部を形成することで製造される。
【００１４】
図１は本発明の構造体の製造システムを模式的に示す概略構成図である。
本構成の製造システム１００は、積層造形装置１１と、鋳造装置１３と、積層造形装置１１を統括制御するコントローラ１５と、を備える。コントローラ１５は、鋳造装置１３を含めて制御するものであってもよい。
【００１５】
積層造形装置１１は、先端軸にトーチ１７を有する溶接ロボット１９と、トーチ１７に溶加材（溶接ワイヤ）Ｍを供給する溶加材供給部２３とを有する。
【００１６】
鋳造装置１３は、不図示の加熱炉によって加熱された鋳湯２５を貯留するるつぼ２７を有し、不図示の注湯機構によって鋳湯２５が所望の位置に供給可能となっている。これら積層造形装置１１と鋳造装置１３は、本構成においては、それぞれ既存の装置が用いられる。
【００１７】
コントローラ１５は、ＣＡＤ／ＣＡＭ部３１と、軌道演算部３３と、記憶部３５と、これらが接続される制御部３７と、を有する。
溶接ロボット１９は、多関節ロボットであり、先端軸に設けたトーチ１７には、溶加材Ｍが連続供給可能に支持される。トーチ１７の位置や姿勢は、ロボットアームの自由度の範囲で３次元的に任意に設定可能となっている。
【００１８】
トーチ１７は、不図示のシールドノズルを有し、シールドノズルからシールドガスが供給される。アーク溶接法としては、被覆アーク溶接や炭酸ガスアーク溶接等の消耗電極式、ＴＩＧ溶接やプラズマアーク溶接等の非消耗電極式のいずれであってもよく、作製する積層造形体Ｗに応じて適宜選定される。
【００１９】
例えば、消耗電極式の場合には、シールドノズルの内部にコンタクトチップが配置され、溶融電流が給電される溶加材Ｍがコンタクトチップに保持される。トーチ１７は、溶加材Ｍを保持しつつ、シールドガス雰囲気で溶加材Ｍの先端からアークを発生させる。なお、溶加材Ｍは、ロボットアーム等に取り付けた不図示の繰り出し機構により溶加材供給部２３からトーチ１７に送給される。そして、トーチ１７を移動しつつ、連続送給される溶加材Ｍを溶融及び凝固させると、ベースプレート４１上に溶加材Ｍの溶融凝固体である線状の溶着ビード４３が形成される。
【００２０】
ＣＡＤ／ＣＡＭ部３１は、作製しようとする構造体の外殻となる積層造形体Ｗの形状データを作成した後、複数の層に分割して各層の形状を表す層形状データを生成する。軌道演算部３３は、生成された層形状データに基づいてトーチ１７の移動軌跡を求める。記憶部３５は、生成された層形状データやトーチ１７の移動軌跡等のデータを記憶する。
【００２１】
制御部３７は、記憶部３５に記憶された層形状データやトーチ１７の移動軌跡に基づく駆動プログラムを実行して、溶接ロボット１９を駆動する。
【００２２】
本構成の構造体の製造システム１００は、積層造形装置１１により、上記した積層造形体Ｗをベースプレート４１上に造形する。即ち、溶加材Ｍを溶融及び凝固させた溶着ビード４３を、ベースプレート４１上において、平面視で閉じられた線状の形にする。この溶着ビード４３を順次に積層することで、溶着ビード４３を隙間のない連続した状態で、閉じられた線状の層にして形成し、この線状の層を上下方向に隙間なく積層して、有底筒状の積層造形体Ｗを造形する。なお、ベースプレート４１は、鋼板等の金属板からなり、基本的には積層造形体Ｗの底面（最下層の面）より大きいものが使用される。なお、ベースプレート４１は、板状に限らず、ブロック体や棒状等、他の形状のベースであってもよい。
【００２３】
そして、鋳造装置１３は、造形された積層造形体Ｗの内側空間４５に鋳湯２５を流し込む。流し込んだ鋳湯２５が凝固すると、積層造形体Ｗの内側空間４５に鋳物部４７が形成された構造体が得られる。
【００２４】
次に、本構成の製造システム１００により積層造形体Ｗを造形し、更に鋳物部４７を形成して構造体を得るまでの具体的な手順について詳述する。
【００２５】
図２は積層造形体Ｗの形状データに基づく形状モデルＷａを示す説明図である。
まず、コントローラ１５は、溶接ロボット１９により積層造形体Ｗを造形させる駆動プログラムを作成する。
【００２６】
ＣＡＤ／ＣＡＭ部３１には、作製しようとする構造体の形状データが入力される。ＣＡＤ／ＣＡＭ部３１は、構造体の形状データから、構造体の外殻となる積層造形体Ｗの形状モデルＷａを生成する。そして、積層造形装置１１による１回の溶着ビード形成によって得られる１層分の高さをＨとし、形状モデルＷａの高さＨ毎の層形状データ４９を生成する。
【００２７】
つまり、ベースプレート４１から高さＨの層Ｐ（１）における形状モデルＷａの断面形状を表す層形状データ４９を、形状モデルＷａの形状データから解析的に求めて生成する。同様に、高さ２Ｈの層Ｐ（２）、高さ３Ｈの層Ｐ（３）、そして、高さｎＨの層Ｐ（ｎ）から層形状データ４９を生成する。生成された層Ｐ（１）〜Ｐ（ｎ）の層形状データ４９は、図１に示す軌道演算部３３に送られる。
【００２８】
軌道演算部３３は、入力された層形状データ４９に基づいてトーチ１７の移動軌跡Ｔ（１）〜Ｔ（ｎ）を演算する。移動軌跡Ｔ（１）〜Ｔ（ｎ）は、例えば、始端点、終端点、及び始端点から終端点までの移動経路を含む座標データやベクトルデータとして求められる。軌道演算部３３は、各層形状データ４９から求めた移動軌跡に沿ってトーチ１７を移動させる溶接ロボット１９の駆動プログラムを生成する。生成された駆動プログラムは、記憶部３５に保存される。
【００２９】
つまり、軌道演算部３３は、互いに平行で等間隔な複数の層Ｐ（１）〜Ｐ（ｎ）の層形状データ４９から移動軌跡Ｔ（１）〜Ｔ（ｎ）を求める。そして、軌道演算部３３は、各移動軌跡Ｔ（１）〜Ｔ（ｎ）に沿ってトーチ１７を移動させる溶接ロボット１９の駆動プログラムを生成する。
【００３０】
次に、制御部３７は、生成された駆動プログラムに基づいて溶接ロボット１９を駆動する。
図３Ａ〜図３Ｄは構造体を積層造形する手順を段階的に示す工程説明図である。
図１に示す溶接ロボット１９により、図３Ａに示すトーチ１７を図２に示す移動軌跡Ｔ（１）に沿って移動させて、ベースプレート４１上に第１層目の溶着ビード４３を形成する。続いて、溶接ロボット１９がトーチ１７を移動軌跡Ｔ（２）に沿って移動させ、第２層目の溶着ビード４３を形成し、最終的に図３Ｂに示すように、第ｎ層目の溶着ビード４３を形成する。これにより、積層造形体Ｗが造形される（外殻造形工程）。
【００３１】
次に、図１に示するつぼ２７を、不図示の注湯機構により積層造形体Ｗの位置まで移動させて、鋳湯２５を積層造形体Ｗの内側空間４５に流し込む。この工程は、コントローラ１５によらずに、人手を介して行うものであってもよい。
【００３２】
そして、図３Ｃに示すように、積層造形体Ｗの内側空間４５に流し込んだ鋳湯を凝固させて、鋳物部４７を形成する（鋳造工程）。その後、必要に応じて、図３Ｄに示すようにベースプレート４１を切り離す（ベースプレート切断工程）。以上の工程により、線状の溶着ビード層が積層された外殻と、この外殻の内側空間に設けられた鋳物部４７と、を備える構造体５１が得られる。
【００３３】
なお、ベースプレート４１として、第１層目の移動軌跡Ｔ（１）の形状と同じ外縁形状を有する板材を用い、第１層目の溶着ビード４３をベースプレート外縁に沿って形成してもよい。その場合、構造体５１からベースプレート４１が殆ど突出しないため、ベースプレート４１を切り離す工程を省略することができる。
【００３４】
積層造形体Ｗからのベースプレート４１の切り離し工程は、ベースプレート４１との界面ではなく、ベースプレート４１の近傍となる２，３層の溶着ビード４３を含めて切り離す工程としてもよい。ベースプレート４１の近傍では、ベースプレート４１からの抜熱効果が高いため、残留応力が大きくなる傾向がある。一方、３層目以降の溶着ビード４３では、次層の積層により焼鈍されて残留応力が緩和される。そのため、ベースプレート４１の近傍の数層の溶着ビード４３を含めて切り離すことで、残留応力の影響を意識しなくて済む。
【００３５】
また、上記の図３Ａ〜図３Ｄに示す積層造形体Ｗは、溶着ビード４３を円形状に積層する例であるが、螺旋状に連続積層してもよい。即ち、前層の溶着ビード４３の終端点と次層の溶着ビード４３の始端点とを連続させて造形することで、トーチを停止させることなく、連続して溶着ビード４３を形成できる。これによれば、タクト時間を短縮でき、均質な溶着ビード４３で積層造形体Ｗを造形できる。
【００３６】
上記工程によれば、構造体５１の外殻のみが溶着ビード４３で積層造形され、外殻の内側空間４５が鋳物部４７で充填される。そのため、構造体５１の全体を積層造形する場合と比較して、積層造形に必要となる工程を大幅に軽減できる。また、外殻を積層造形することにより、鋳造の型製作工程やそのための費用を不要にできる。このため、鋳造工程を簡略化でき、構造体を製造するリードタイムを短縮できる。
【００３７】
また、溶着ビード４３の積層によって外殻を任意形状に造形できるため、構造体５１の形状の設計自由度が向上する。よって、鋳造により構造体を作製する場合に、型の製作が煩雑となる複雑形状の構造体であっても、簡単に構造体を作製できる。例えば、積層造形体Ｗが高さ方向に形状が異なる中空形状やオーバーハング等を有する複雑な形状であっても、簡単に造形できる。また、積層造形体Ｗの内側空間に、狭細な部位が存在しても、鋳湯が流動可能であれば内側空間４５に鋳湯を隙間なく充填でき、確実に意図通りの鋳物部４７を形成できる。
【００３８】
更に、溶着ビード４３により造形される外殻の表面には、層単位の凹凸形状が形成されるため、鋳物部４７と外殻との接合強度が向上し、構造体５１自体の機械的強度が高められる。
【００３９】
そして、積層造形体Ｗの内側空間４５に積層材料（溶加材Ｍ）より安価な材料を鋳込むことで、比較的高価な積層材料の使用が積層造形体Ｗのみで済む。そのため、構造体５１の全てを積層材料で製作する場合と比較して、材料費を抑え、製造コストを低減できる。
【００４０】
次に、上記した構造体の製造方法により作製される構造体の具体例を説明する。
＜第１構成例＞
図４は第１構成例の構造体の斜視図である。
本構成の構造体５１Ａは、ギヤポンプの外筒として使用される中空のケーシングである。この構造体５１Ａは、積層造形体ＷＡと、積層造形体ＷＡの内側空間４５に鋳湯を流し込んで凝固させた鋳物部４７Ａとを有する。
【００４１】
積層造形体ＷＡは、ギヤポンプの外筒の骨格を形成する断面略楕円形の外殻５５と、外殻５５の内側に形成された内殻５７とを有する。内殻５７は、２つの円筒体が互いの半径距離よりも近くに配置されて一つの内壁部として繋がった形状を有する。一対の部分円筒状の内壁部に画成された中空空間には、それぞれポンプのロータが挿入され、内壁部の内側面がロータの対向面となる。
【００４２】
更に積層造形体ＷＡは、外殻５５と内殻５７との間の空間を複数のブロックに分割する仕切壁５９を有する。仕切壁５９は、図４に示す上下方向（高さ方向）に連続していてもよく、複数に分断されていてもよい。仕切壁５９は、外殻５５と内殻５７とを連結して、積層造形体ＷＡの強度を高めている。
【００４３】
上記構成の構造体５１Ａは、前述の図３Ａ〜図３Ｄに示す手順によって作製される。即ち、図１に示すＣＡＤ／ＣＡＭ部３１が、構造体５１Ａの形状データを有し、この形状データに基づいて、図２に示す互いに平行に分割された各層Ｐ（１），Ｐ（２），…，Ｐ（ｎ）の層形状データを生成する。そして、軌道演算部３３が、各層形状データに基づいて、各層Ｐ（１），Ｐ（２），…，Ｐ（ｎ）におけるトーチ１７（図１参照）の移動軌跡Ｔ（１），Ｔ（２），…，Ｔ（ｎ）を生成し、溶接ロボット１９の駆動プログラムを生成する。そして、制御部３７は、生成された駆動プログラムに基づいて溶接ロボット１９を駆動する。
【００４４】
図５はベースプレート４１上に第１層目の移動軌跡Ｔ（１）に沿ってトーチ１７を移動させ、第１層目の溶着ビード４３を形成した状態を示す工程説明図である。
この場合、溶加材Ｍとベースプレート４１がアークにより溶融して、溶加材Ｍがベースプレート４１上に隆起して盛り付けられる。ベースプレート４１上の外殻５５、内殻５７、仕切壁５９となる第１層目は、軌道演算部３３により求めた適宜な順序で形成される。
【００４５】
移動軌跡としては、溶着ビード４３を形成する経路を連続させることが、溶着ビード４３が均質になりやすく、且つ１層当たりの形成時間を短縮できるため、生産効率の観点から好ましい。本例の場合、第１層目における外殻５５を形成するパスと、内殻５７を形成するパスと、複数の仕切壁５９を形成するパスとの組み合わせで、第１層目の溶着ビード４３の形成が行える。上記順の他、極力少ないパス数となるように溶着ビード４３を形成する方式を採用してもよい。
【００４６】
以降、同様にして、移動軌跡Ｔ（２），…，Ｔ（ｎ）に沿ってトーチ１７を移動させ、複数の層Ｐ（１），Ｐ（２），…，Ｐ（ｎ）の溶着ビード４３を順次積層する。これにより、図６に示す外殻５５と、外殻５５の内側に配置された内殻５７と、外殻５５と内殻５７との間に配置される仕切壁５９と、が上記した積層方法による外殻造形工程、内殻造形工程、仕切壁造形工程によって積層造形体ＷＡが得られる。
【００４７】
そして、図４に示すように、積層造形体ＷＡの外殻５５と内殻５７と仕切壁５９とによって画成される内側空間４５に、鋳湯２５を流し込んで凝固させ、鋳物部４７Ａを形成する。また、図６に示すベースプレート４１は、ワイヤーソーやダイヤモンドカッター等による切断機で切断される。これにより、所望の形状の構造体５１Ａが得られる。
【００４８】
本構成の構造体５１Ａによれば、積層造形体ＷＡが溶着ビード４３の積層によって成形されるので、鋳造のための型作製が不要となり、鋳造工数や型材料のコストを低減できると共に、構造体５１Ａを製造するリードタイムが短縮される。また、比較的高価な積層材料の使用が外殻５５、内殻５７、仕切壁５９だけで済み、材料費を抑えて製造コストを低減できる。
【００４９】
＜第２構成例＞
図７は図６に示す積層造形体の仕切壁のみを示す部分斜視図である。
本構成の積層造形体の仕切壁５９Ａは、複数の連通孔６１を有する。その他の構成は第１構成例と同様である。連通孔６１は、仕切壁５９Ａの長手方向に沿って等間隔に配置されることが好ましい。このように仕切壁５９Ａに連通孔６１を形成することで、鋳湯を積層造形体の内側空間に流し込んだ際、図８に示すように、鋳湯が連通孔６１に流れ込み、仕切壁５９Ａの表裏両面を一体化した鋳物部４７Ａが形成される。これによれば、外殻５５及び内殻５７に接続された仕切壁５９Ａと、鋳物部４７Ａとの接合強度がより向上し、構造体の強度向上が図れる。
【００５０】
連通孔６１は、積層造形体の造形と同時に形成することが好ましい。また、これに限らず、ドリル等のツールが挿入可能であれば、造形後に機械加工によって形成してもよい。また、予め連通孔が設けられた板材を外殻５５と内殻５７とに接合することであってもよい。その場合、移動軌跡の演算やトーチ移動の煩雑化が軽減される。
【００５１】
また、仕切壁５９Ａに連通孔６１が形成されることで、鋳湯を外殻５５と内殻５７との間に流し込む際に、仕切壁５９Ａの連通孔６１を通じて、仕切壁５９Ａによって分割された複数の内側空間に、順次に鋳湯が流れ込む。そのため、給湯位置を固定しても、鋳湯を外殻５５と内殻５７と仕切壁５９Ａで画成された各内側空間へ均等に供給でき、鋳造装置１３の構成を簡単化できる。
【００５２】
＜第３構成例＞
図９は第３構成例の構造体の斜視図である。
本構成の構造体５１Ｂは、第１構成例に示すケーシングを、冷却用の空洞部が形成された冷却ジャケットとした構成例である。
【００５３】
この構造体５１Ｂは、積層造形体ＷＢとして、前述した外殻５５と、内殻５７と、仕切壁５９とを備え、更に、外殻５５と内殻５７との間の空間内に形成され、冷却媒体を流動させる冷却管路６５を備える。冷却管路６５は、連続する一対の仕切壁５９Ａ，５９Ｂにより構成され、外殻５５、内殻５７、及び仕切壁５９と同様に、溶接ビードを積層して造形される。
【００５４】
そして、積層造形体ＷＢの外殻５５と内殻５７と仕切壁５９と冷却管路６５とによって画成される内側空間４５のうち、冷却管路６５内以外の内側空間に、鋳湯２５を流し込んで凝固させる。これにより、外殻５５と内殻５７との間に、冷却管路６５を残して鋳物部４７Ｂが形成される。
【００５５】
本構成の構造体５１Ｂのように、画成された内側空間４５に、鋳湯２５を流し込む箇所と、流し込まない箇所を設けることで、簡単に空洞部（冷却管路６５内部）を形成できる。
【００５６】
＜第４構成例＞
図１０は第４構成例の構造体の一部を示す斜視図である。
本構成の構造体５１Ｃは、第１〜第３構成例に示す構造体のケーシングの壁部７１の一部に、溶着ビードの積層方向に交差する方向へ突出する突起部７３、及び鍔部７５が設けられている。
【００５７】
構造体５１Ｃに突起部７３が存在すると、これを通常の鋳造で作製する場合、鋳型から模型（木型等）が抜けなくなる（図示例では上下方向を抜き方向とする）。このような通常の鋳造が不可能な構造であっても、上記した構造体の製造方法によれば、未充填防止のための無駄な押し湯を省略でき、鋳造後の追加加工が不良となるため、構造体５１Ｃを容易に作製できる。
【００５８】
突起部７３は、図示した円筒形状に限らず、任意の形状が選択できる。突起部７３の配置は、構造体５１Ｃにおける前述した外殻、内殻、仕切壁等、いずれの部位であってもよく、複数の突起部７３を配置した構成であってもよい。
また、鍔部７５は、構造体５１Ｃの頂部に設けた構成の他、壁部７１の底部や他の部位に設けた構成であってもよい。
【００５９】
なお、構造体５１Ｃは、壁部７１に突起部７３のみが設けられた構成であっても通常の鋳造が困難になるが、その場合でも、上記した構造体の製造方法によって容易に作製可能となる。
【００６０】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００６１】
また、上記の製造方法では、アーク放電により溶接ワイヤを溶解して溶着ビードを形成しており、低コストで構造体を作製できる。なお、溶着ビードは、アーク放電とレーザとを併用した加熱方式を採用してもよい。その場合、加熱量を更に細かく制御でき、溶着ビードの状態をより適正に維持して、積層造形体の更なる品質向上に寄与できる。
【００６２】
更に、上記の説明では、溶着ビードを一つの閉じられた線状にした層を形成した構成を示しているが、溶着ビードによる閉じられた線は、複数箇所に存在してもよい。また、閉じられた線状の層において、溶着ビードによる線の外側や内側に更に延出する溶着ビード部分が存在してもよい。いずれの場合でも、閉じられた領域内にそれぞれ鋳湯を流し込むことで、より複雑な形状の構造体を作製できる。この場合の閉じられた領域とは、円形や楕円形に限らず、正方形、長方形、多角形等の任意の形状とすることができる。
【００６３】
また、上記の説明では、一本の線状の溶着ビードにより積層造形体を造形しているが、ウィービング動作のようにトーチを揺動させながら溶着ビードを形成したり、溶接ロボット１９の駆動により、円や三角等の軌跡を描かせながらトーチを移動させたりしてもよい。その場合、溶着ビード幅を増加させて、外殻、内殻、仕切壁の厚さを任意に調整できる。
【００６４】
以上の通り、本明細書には次の事項が開示されている。
（１）  構造体の製造方法であって、
アークを用いて溶加材を溶融及び凝固させた溶着ビードを、ベース上に積層し、前記構造体の外殻を積層造形する外殻造形工程と、
前記外殻の内側空間に鋳湯を流し込み、前記外殻の内側に鋳物部を形成する鋳造工程と、
を有する構造体の製造方法。
この構造体の製造方法によれば、構造体の外殻を形成するための木型等の製作が不要となり、型製作の工程及び費用を削減できる。また、構造体を製造するリードタイムを大幅に短縮し、製造コストを低減できる。
【００６５】
（２）  前記構造体は、前記外殻の内側に形成された内殻を備え、
前記ベース上に、前記内殻の形状に沿って前記溶着ビードを積層して、前記内殻を積層造形する内殻造形工程を有し、
前記鋳造工程は、前記外殻と前記内殻との間の前記内側空間に前記鋳湯を流し込む（１）に記載の構造体の製造方法。
この構造体の製造方法によれば、外殻と内殻とを有する中空形状の構造体の製造が可能となる。
【００６６】
（３）  前記外殻と前記内殻とは、前記溶着ビードを前記ベース上でそれぞれ閉じられた線状にして形成される（２）に記載の構造体の製造方法。
この構造体の製造方法によれば、外殻と内殻とが、溶着ビードが閉じられた線状の層として形成され、これにより、任意の形状の外殻と内殻を形成できる。
【００６７】
（４）  前記外殻と前記内殻との間に配置され前記内側空間を複数の空間に分割する仕切壁を、前記溶着ビードを積層して造形する仕切壁造形工程を有する（２）又は（３）に記載の構造体の製造方法。
この構造体の製造方法によれば、仕切壁の配置によって強度の高い中空形状の構造体を製造できる。
【００６８】
（５）  前記仕切壁は、前記鋳湯を連通させる連通孔を有する（４）に記載の構造体の製造方法。
この構造体の製造方法によれば、鋳湯が連通孔に流れ込み、仕切壁と鋳物部とが強固に結合して、構造体の強度が向上する。
【００６９】
（６）  前記連通孔を、前記溶着ビードの形成途中で空隙を設けて形成する（５）に記載の構造体の製造方法。
この構造体の製造方法によれば、連通孔を溶着ビードの積層と同時に形成することで、連通孔を簡単に形成できる。
【００７０】
（７）  前記外殻、前記内殻、前記仕切壁の少なくともいずれかに、前記溶着ビードの積層方向に交差する方向へ突出する突起部を形成する（４）〜（６）のいずれか一つに記載の構造体の製造方法。
この構造体の製造方法によれば、通常の鋳造では、突起部が鋳型と干渉して模型（木型等）が抜けなくなる構造であっても、これを容易に形成すすることができる。
【００７１】
（８）  前記鋳造工程の後に前記ベースを切断するベース除去工程を有する（１）〜（７）のいずれか一つに記載の構造体の製造方法。
この構造体の製造方法によれば、ベースを除去することで、溶着ビードの積層構造体と鋳物部のみからなる構造体が得られる。
【００７２】
（９）  溶加材の溶融凝固体である溶着ビードが積層された外殻と、
前記外殻の内側に形成された鋳物部と、
を備える構造体。
この構造体によれば、外殻の内側に鋳物部が形成された構成のため、全体を溶着ビードにより形成された場合と比較して、工数と材料コストを削減できる。また、全体を鋳物で形成する場合と比較して、型製作に要する工数と材料コストを削減できる。
【００７３】
（１０）  前記外殻の内側に、前記溶着ビードが積層された内殻を更に備え、
前記鋳物部が、前記外殻と前記内殻との間に形成された（９）に記載の構造体。
この構造体によれば、外殻と内殻との間に鋳物部を有する中空形状の構造体を低コストで簡単に提供できる。
【００７４】
（１１）  前記外殻と前記内殻との間に配置され、前記外殻と前記内殻とを連結する仕切壁を備える（１０）に記載の構造体。
この構造体によれば、仕切壁によって構造体の強度が高められる。
【００７５】
（１２）  前記外殻、前記内殻、前記仕切壁のいずれかの部位に、前記溶着ビードの積層方向に交差する方向へ突出する突起部を有する（１１）に記載の構造体。
この構造体によれば、通常の鋳造では、突起部が鋳型と干渉して模型（木型等）が抜けなくなる構造であっても、これを容易に形成することができる。
【００７６】
（１３）  前記外殻と前記内殻は、前記溶着ビードによる閉じられた線状の層が積層されてなる（１０）〜（１２）のいずれか一つに記載の構造体。
この構造体によれば、溶着ビードが閉じられた線状の層として形成され、これにより、任意の形状の外殻と内殻を形成できる。
【符号の説明】
【００７７】
２５  鋳湯
４１  ベースプレート（ベース）
４３  溶着ビード
４５  内側空間
４７，４７Ａ，４７Ｂ  鋳物部
５１，５１Ａ  構造体
５５  外殻
５７  内殻
５９，５９Ａ，５９Ｂ  仕切壁
６１  連通孔
７３  突起部
Ｍ  溶加材
Ｗ，ＷＡ、ＷＢ  積層造形体
【図１】
2018176269.tif 000003
【図２】
2018176269.tif 000004
【図３Ａ】
2018176269.tif 000005
【図３Ｂ】
2018176269.tif 000006
【図３Ｃ】
2018176269.tif 000007
【図３Ｄ】
2018176269.tif 000008
【図４】
2018176269.tif 000009
【図５】
2018176269.tif 000010
【図６】
2018176269.tif 000011
【図７】
2018176269.tif 000012
【図８】
2018176269.tif 000013
【図９】
2018176269.tif 000014
【図１０】
2018176269.tif 000015
【図１１Ａ】
2018176269.tif 000016
【図１１Ｂ】
2018176269.tif 000017